(57)【要約】  編地の表裏に関係なくプリントが載りやすく、圧着テープの耐剥離性が良好なシングル編地を提供する。本発明は、非弾性繊維と弾性繊維からなる天竺組織のシングル編地であり、該編地のシンカーループ面の編始め方向から編終わり方向に摩擦した際の動摩擦係数が０．５００以下であり、該編地のニードルループ面及びシンカーループ面の編始め方向から編終わり方向に摩擦した際の動摩擦係数と編終わり方向から編始め方向に摩擦した際の動摩擦係数の差が共に０．１３以下であり、かつ、編始め方向から編終わり方向に摩擦した際のニードルループ面の動摩擦係数とシンカーループ面の動摩擦係数の比が０．７０〜１．００であることを特徴とする編地、及び該編地を含む衣服に関する。
2020230859.tif 000002
【特許請求の範囲】
【請求項１】
非弾性繊維と弾性繊維からなる天竺組織のシングル編地であり、該編地のシンカーループ面の編始め方向から編終わり方向に摩擦した際の動摩擦係数が０．５００以下であり、該編地のニードルループ面及びシンカーループ面の編始め方向から編終わり方向に摩擦した際の動摩擦係数と編終わり方向から編始め方向に摩擦した際の動摩擦係数の差が共に０．１３以下であり、かつ、編始め方向から編終わり方向に摩擦した際のニードルループ面の動摩擦係数とシンカーループ面の動摩擦係数の比が０．７０〜１．００であることを特徴とする編地。
【請求項２】
シンカーループ面の編始め方向から編終わり方向に摩擦した際の摩擦係数の標準偏差が０．５００以下であり、シンカーループ面の編始め方向から編終わり方向に摩擦した際の摩擦係数の標準偏差と編終わり方向から編始め方向に摩擦した際の摩擦係数の標準偏差の差が０．２００以下である、請求項１に記載の編地。
【請求項３】
ニードルループ面の編始め方向から編終わり方向に摩擦した際の摩擦係数の標準偏差と編終わり方向から編始め方向に摩擦した際の摩擦係数の標準偏差の差が０．０２５以下である、請求項１又は２に記載の編地。
【請求項４】
前記編地のニードルループ面の水拡散面積とシンカーループ面の水拡散面積の比が１．００〜１．１０である、請求項１〜３のいずれか１項に記載の編地。
【請求項５】
前記編地のニードルループ面の接触冷感値とシンカーループ面の接触冷感値の比が１．００〜１．３０である、請求項１〜４のいずれか１項に記載の編地。
【請求項６】
コース数が７０〜１５０個／ｉｎｃｈ及びウェル数が５０〜８０個／ｉｎｃｈであり、かつ、密度指数が４０００〜１２０００である、請求項１〜５のいずれか１項に記載の編地。
【請求項７】
編地内に含まれる非弾性繊維のうち、最も長い非弾性繊維の糸長が１６０〜２４０ｍｍ／１００ｗである、請求項１〜６のいずれか１項に記載の編地。
【請求項８】
請求項１〜７のいずれか１項に記載の編地を含む、衣服。
【請求項９】
前記編地のニードルループ面が肌側に配されている、請求項８に記載の衣服。
【請求項１０】
前記非弾性繊維として、セルロース系フィラメント糸を含む糸と、合成繊維からなる糸とを含み、該２種類の糸を、ウェル方向に交互に配置し、生機において該合成繊維からなる糸の糸長を該セルロース系フィラメント糸を含む糸の糸長よりも５ｍｍ〜２０ｍｍ長くする、請求項１〜７のいずれか１項に記載の編地の製造方法。
【発明の詳細な説明】
【技術分野】
【０００１】
本発明は、編地及び衣服に関する。
【背景技術】
【０００２】
従来、ウェアに意匠性を与える方法として、編地へのプリントによる意匠柄を付与する方法がある。又、編地を縫製し、ウェアとした際の縫い目あたりを軽減するために、圧着テープにて編地と編地を張り合わせる方法もある。しかし、従来のシングル編地は、軽量で薄い編地を得やすく汎用性が高いものの、編地の一方向の表面（ニードルループ面）にしかプリントが適しておらず、又、圧着テープは編地の表面と裏面（ニードルループ面とシンカーループ面）を貼り付けるが、シンカーループ面の圧着テープの耐剥離性にやや難があった。又、プリントによる意匠性付与は主にウェアの外気側に行うが、編地の比較的平滑なニードルループ面にプリントをすることから、ニードルループ面よりも平滑性が劣るシンカーループ面をウェアの肌側に配置しなければならず、肌への刺激を感じてしまうことがあった。
肌への刺激を軽減するために編地のニードルループ面をウェアの肌側に配置する方法（以下の特許文献１を参照のこと）やウェアの肌側に編地のニードルループ面を配置するとともに、肌触りの良いセルロース繊維をニードルループ面に配置した層構造を有した編地（以下の特許文献２を参照のこと）も提案されているものの、どちらもウェアの外気側がシンカーループ面となり、プリントの載りが悪くなり、良好な品位の意匠柄が得られないとともに、圧着テープの耐剥離性の改善にはならない。
また、以下の特許文献３では、凹凸感等の悪い触感による不快感を低減した肌触りの良い編地とするために、編地裏面に現れるループ間の位置関係を制御した編地が開示されている。しかし、特許文献３には、表裏両面のプリントの載りやすさ及び圧着テープの耐剥離性に対する解決手段は示されていない。
このように、シングル編地の表裏にとらわれずにプリントによる意匠柄の表現ができ、圧着テープの耐剥離性が良好な衣料に適した編地は未だ提供されていない。
【先行技術文献】
【特許文献】
【０００３】
【特許文献１】特開２０１３−２１３３００号公報
【特許文献２】国際公開第２０１８／１８０８０１号
【特許文献３】特開２０１５／２１８４０７号公報
【発明の概要】
【発明が解決しようとする課題】
【０００４】
前記した従来技術に鑑み、本発明が解決しようとする課題は、編地の表裏に関係なくプリントが載りやすく、圧着テープの耐剥離性の良好なシングル編地を提供することである。
【課題を解決するための手段】
【０００５】
本願発明者は、上記の課題を解決すべく鋭意検討し実験を重ねた結果、表裏の摩擦特性の差が小さいシングル編地を製造できることを予想外に見出し、本願発明を完成するに至ったものである。
すなわち、本発明は、以下のとおりのものである。
［１］非弾性繊維と弾性繊維からなる天竺組織のシングル編地であり、該編地のシンカーループ面の編始め方向から編終わり方向に摩擦した際の動摩擦係数が０．５００以下であり、該編地のニードルループ面及びシンカーループ面の編始め方向から編終わり方向に摩擦した際の動摩擦係数と編終わり方向から編始め方向に摩擦した際の動摩擦係数の差が共に０．１３以下であり、かつ、編始め方向から編終わり方向に摩擦した際のニードルループ面の動摩擦係数とシンカーループ面の動摩擦係数の比が０．７０〜１．００であることを特徴とする編地。
［２］シンカーループ面の編始め方向から編終わり方向に摩擦した際の摩擦係数の標準偏差が０．５００以下であり、シンカーループ面の編始め方向から編終わり方向に摩擦した際の摩擦係数の標準偏差と編終わり方向から編始め方向に摩擦した際の摩擦係数の標準偏差の差が０．２００以下である、前記［１］に記載の編地。
［３］ニードルループ面の編始め方向から編終わり方向に摩擦した際の摩擦係数の標準偏差と編終わり方向から編始め方向に摩擦した際の摩擦係数の標準偏差の差が０．０２５以下である、前記［１］又は［２］に記載の編地。
［４］前記編地のニードルループ面の水拡散面積とシンカーループ面の水拡散面積の比が１．００〜１．１０である、前記［１］〜［３］のいずれかに記載の編地。
［５］前記編地のニードルループ面の接触冷感値とシンカーループ面の接触冷感値の比が１．００〜１．３０である、前記［１］〜［４］のいずれかに記載の編地。
［６］コース数が７０〜１５０個／ｉｎｃｈ及びウェル数が５０〜８０個／ｉｎｃｈであり、かつ、密度指数が４０００〜１２０００である、前記［１］〜［５］のいずれかに記載の編地。
［７］編地内に含まれる非弾性繊維のうち、最も長い非弾性繊維の糸長が１６０〜２４０ｍｍ／１００ｗである、前記［１］〜［６］のいずれかに記載の編地。
［８］前記［１］〜［７］のいずれかに記載の編地を含む、衣服。
［９］前記編地のニードルループ面が肌側に配されている、前記［８］に記載の衣服。［１０］前記非弾性繊維として、セルロース系フィラメント糸を含む糸と、合成繊維からなる糸とを含み、該２種類の糸を、ウェル方向に交互に配置し、生機において該合成繊維からなる糸の糸長を、該セルロース系フィラメント糸を含む糸の糸長よりも５ｍｍ〜２０ｍｍ長くする、前記［１］〜［７］のいずれかに記載の編地の製造方法。
【発明の効果】
【０００６】
本発明のシングル編地は、シンカーループ面の平滑性が向上されており、シンカーループ面とニードルループ面との間の動摩擦係数の差が小さいため、編地の表裏を問わずプリントを載せやすくすることで、編地の利便性が向上するとともに、圧着テープの耐剥離性も向上されている。
【図面の簡単な説明】
【０００７】
【図１】天竺組織のニードルループ面とシンカーループ面の模式図である。
【発明を実施するための形態】
【０００８】
以下、本発明の実施形態を詳細に説明する。
本実施形態の編地は、非弾性繊維と弾性繊維からなる天竺組織のシングル編地であり、該編地のシンカーループ面の編始め方向から編終わり方向に摩擦した際の動摩擦係数が０．５００以下であり、該編地のニードルループ面及びシンカーループ面の編始め方向から編終わり方向に摩擦した際の動摩擦係数と編終わり方向から編始め方向に摩擦した際の動摩擦係数の差が共に０．１３以下であり、かつ、編始め方向から編終わり方向に摩擦した際のニードルループ面の動摩擦係数とシンカーループ面の動摩擦係数の比が０．７０〜１．００であることを特徴とする。
【０００９】
まず、本実施形態の編地は、弾性繊維と非弾性繊維からなることを特徴とする。
使用される非弾性繊維は、フィラメント糸又は紡績糸のいずれであってもよい。
具体的には、フィラメント糸としては、ポリアミド系繊維、ポリエステル系繊維、アクリル系繊維、ポリプロピレン系繊維、塩化ビニル系繊維等の合成繊維、アセテート等の半合成繊維、及び、セルロース系繊維等の再生繊維といった、化学繊維からなるものが好ましい。フィラメント糸の形態は、原糸（未加工糸）、仮撚加工糸、先染糸などのいずれであってもよく、また、これらの複合糸であってもよい。更にフィラメント糸の断面形状は〇、△、十字、Ｗ型、Ｍ型、Ｃ型、Ｉ型、ドッグボーン型、中空糸など特に制限はない。紡績糸としては、木綿、羊毛、麻などの天然繊維や、ポリアミド系繊維、ポリエステル系繊維、アクリル系繊維、ポリプロピレン系繊維、塩化ビニル系繊維等の合成繊維、アセテート等の半合成繊維、及び、セルロース系繊維等の再生繊維といった、化学繊維からなるものでもよく、これらは単独又は混紡されたもの等、いずれであってもよい。すなわち用途によって、適宜好適な素材を選定すればよい。例えば、ウェアとして衣服内の蒸れを軽減するような素材が必要な場合は、セルロース系繊維が良く、更に接触冷感性や速乾性を付与するには、セルロース系繊維からなるフィラメント糸（以降、「セルロース系フィラメント糸」ともいう）とポリエステル系長繊維、もしくはセルロース系フィラメント糸とポリアミド系長繊維を複合仮撚加工糸として用いることが好ましい。又、上記の繊維の２種類（例えば、セルロース系フィラメント糸を含む糸と、合成繊維からなる糸）をウェル方向に１：１、１：２、２：２など交互に配置してもよいし、引き揃えて層構造を有する編地としてもよい。
【００１０】
前記非弾性繊維としてセルロース系フィラメント糸を含む糸と合成繊維からなる糸との２種類からなり、この２種類の糸がウェル方向に交互に配置された場合、合成繊維からなる糸の糸長をセルロース系フィラメント糸を含む糸の糸長よりも５ｍｍ〜２０ｍｍ長く設定して生機を製造することが好ましい。セルロース系フィラメントは熱収縮や捲縮発現が小さいことから、セルロース系フィラメントのみからなる糸や、複合糸等のセルロース系フィラメントを含む糸も熱収縮や捲縮発現が小さくなる。他方、合成繊維からなる糸はセルロース系フィラメントを含む糸よりも熱収縮が大きく、仮撚加工糸とした場合は捲縮発現も大きい。従って、セルロース系フィラメント糸を含む糸と、合成繊維からなる糸をウェル方向に交互に配置した編地の製造において、仕上がり生地の凹凸を少なくし、平滑性を上げるためには、生機作製段階で合成繊維からなる糸の糸長を長く設定しておくことが好ましい。セルロース系フィラメント糸を含む糸に対して、合成繊維の糸長を５ｍｍ以上２０ｍｍ以下にすると、仕上がり後の生地の表面に凹凸ができにくく、特に摩擦係数の標準偏差を小さくしやすいので好ましい。
【００１１】
使用される弾性繊維としては、ポリウレタン弾性糸、ポリエーテル・エステル弾性糸、ポリアミド弾性糸、ポリオレフィン弾性糸、あるいは、これらに非弾性繊維を被覆し、カバリング状態としたものでもよい。更に天然ゴム、合成ゴム、半合成ゴムからなる糸状である、いわゆるゴム糸などを使用することもできるが、伸縮性に優れ、一般的に広く利用されているポリウレタン弾性糸が好適である。その中でもポリウレタン弾性糸が好ましく、より好ましくはポリテトラメチレングライコールとジフェニルメタン−４,４−ジイソシアネートとからプレポリマーを、鎖伸長剤としてエチレンジアミンを用いて鎖伸長反応させて製造されたポリウレタンからなるポリウレタン弾性糸である。
【００１２】
本実施形態の編地は、天竺組織からなるシングル編地であることを特徴とする。
天竺組織からなるシングル編地は最も単純な編組織であり、生産効率もよく、厚みが薄くできることで、軽量であるのでウェアとして好適である。天竺組織でないシングル編地では、ニードルループ面とシンカーループ面の形状が大きく異なり、その形状を揃え、平滑性を同等にすることが困難となることがある。天竺組織でないシングル編地としては、インレー組織、鹿の子組織等がある。シングル編地でない、ダブル編地やトリコット編地では、シングル編地に比べて生産効率が低く、厚みを薄く、軽量にすることが困難となることがある。天竺組織においては、編地の性能をより付加するために、２種類の非弾性繊維と１種類の弾性繊維からなる、一般的に言われる３層天竺編地としてもよい。３層天竺編地にすることにより、通常の天竺編地よりも非弾性繊維を１種類多く使用できることから、その追加する非弾性繊維の特性を編地に付与することができる。その際の非弾性繊維は付与したい特性を有する繊維を任意に使用すればよい。例えば、吸放湿性を編地に付与したければセルロース繊維を使用すればよい。
【００１３】
本実施形態の編地は、編地のシンカーループ面の編始め方向から編終わり方向に摩擦した際の動摩擦係数が０．５００以下であり、好ましくは０．４００以下、より好ましくは０．３００以下である。編地のシンカーループ面の編始め方向から編終わり方向に摩擦した際の動摩擦係数が０．５００を超えると、編地表面の平滑性が劣り、編地のシンカーループ面のプリントの載りが悪くなることや、圧着テープの耐剥離性が低下することがある。
尚、本実施形態の編地において、編地内の非弾性繊維が容易に抜き出すことができるほうが編終わりとなり、その反対方向が編始めとなる。また、「編始め方向から編終わり方向に摩擦」とは、編始めの方向から編終わりの方向に向かってウェル方向（経方向）に摩擦することを指す。
【００１４】
本実施形態の編地は、編地のニードルループ面及びシンカーループ面の編始め方向から編終わり方向に摩擦した際の動摩擦係数と編終わり方向から編始め方向に摩擦した際の動摩擦係数の差が共に０．１３以下であり、好ましくは０．１２以下、より好ましくは０．１１以下である。編地のニードルループ面及びシンカーループ面の編始め方向から編終わり方向に摩擦した際の動摩擦係数と編終わり方向から編始め方向に摩擦した際の動摩擦係数の差が０．１３を超えると、特にシンカーループ面の平滑性が劣り、シンカーループ面のプリントの載りが悪く、圧着テープの耐剥離性も低下することがある。
【００１５】
本実施形態の編地は、編地の編始め方向から編終わり方向に摩擦した際の編地のニードルループ面の動摩擦係数と編地のシンカーループ面の動摩擦係数の比（ニードルループ面の動摩擦係数／シンカーループ面の動摩擦係数）が０．７０〜１．００であり、好ましくは０．８０〜１．００、より好ましくは０．９０〜１．００である。編地の編始め方向から編終わり方向に摩擦した際の編地のニードルループ面の動摩擦係数と編地のシンカーループ面の動摩擦係数の比が０．７０未満では、編地のシンカーループ面の平滑性が劣ることから、編地のシンカーループ面のプリントの載りが悪く、圧着テープの耐剥離性も低下することがある。ループの構成上、編地の編始め方向から編終わり方向に摩擦した際の編地のシンカーループの摩擦が編地の編始め方向から編終わり方向に摩擦した際の編地のニードルループ面の摩擦よりも良くなることはないことから、編地の編始め方向から編終わり方向に摩擦した際の編地のニードルループ面の動摩擦係数と編地のシンカーループ面の動摩擦係数の比が１．００を超えることはほとんどない。
【００１６】
プリントの載りと圧着テープの耐剥離性の観点から、本実施形態の編地のシンカーループ面の編始め方向から編終わり方向に摩擦した際の摩擦係数の標準偏差は０．５００以下であることが好ましく、より好ましくは０．４００以下、更に好ましくは０．３００以下、特に好ましくは０．２００以下である。
【００１７】
本実施形態の編地は、編地のシンカーループ面において、プリントの載りと圧着テープの耐剥離性の観点から、編始め方向から編終わり方向に摩擦した際の摩擦係数の標準偏差と編終わり方向から編始め方向に摩擦した際の摩擦係数の標準偏差の差が０．２０以下であることが好ましく、より好ましくは０．１８以下、更に好ましくは０．１５以下である。
【００１８】
本実施形態の編地は編地のニードルループ面において、プリントの載りと圧着テープの耐剥離性の観点から、編始め方向から編終わり方向に摩擦した際の摩擦係数の標準偏差と編終わり方向から編始め方向に摩擦した際の摩擦係数の標準偏差の差が０．０２５以下であることが好ましく、より好ましくは０．０２０以下、更に好ましくは０．０１７以下である。
【００１９】
一般的に天竺組織からなるシングル編地は編地の表裏で構造が異なり、ニードルループ面とシンカーループ面を有する。図１に例示するように、ニードルループ面はＶ型に連続した編目が配列されることから、編地の縦方向及び横方向の摩擦が少ないのに対し、シンカーループ面は半円形の編目が配列されるため、特に編地の縦方向の摩擦が高いものとなる。更にニードルループ面とシンカーループ面では、編地の編始め方向から編終わり方向の摩擦のほうが、編地の編終わり方向から編始め方向の摩擦よりも大きく、方向性があり、平滑性が均一でなく、特にシンカーループ面の摩擦は方向によってその差が大きい。これは編まれたことにより糸の重なり方に方向性が出るためである。よってシンカーループ面の摩擦を均一にすることはプリントの載りやすさや圧着テープの耐剥離性に大きく影響する。
【００２０】
本実施形態の編地の平滑性を示す摩擦特性は、トリニティラボ社製の静・動摩擦測定機トライボマスターＴｙｐｅ：ＴＬ２０１Ｔｓを使用して測定する。測定する際の条件は、摩擦子：パターンなしタイプ／接触面１１ｍｍ×１５ｍｍ、測定荷重：３．７５ｇ、摩擦速度３０ｍｍ／秒、摩擦距離１００ｍｍにて、３回往復する。編始め方向から編終わり方向に摩擦を開始し、１００ｍｍ摩擦した後、摩擦方向が反転し、編終わり方向から編始め方向を摩擦する。この動作を３回繰り返し、各回の編始め方向から編終わり方向の動摩擦係数、摩擦係数の標準偏差、並びに、編終わり方向から編始め方向の動摩擦係数、摩擦係数の標準偏差を算出し、３回分の平均を算出した値を使用する。
【００２１】
本実施形態の編地は編地のニードルループ面の水拡散面積とシンカーループ面の水拡散面積の比が１．００〜１．１０であることが好ましく、より好ましくは１．００〜１．０８、更に好ましくは１．００〜１．０６、より更に好ましくは１．００〜１．０４である。編地表面が平滑であれば編地表面に吸収された水分が編地表面に広がりやすくなるため、水拡散面積は平滑性を表す機能の一つとして考えることができる。編地のニードルループ面の水拡散面積と編地のシンカーループ面の水拡散面積の比（ニードルループ面／シンカーループ面）が１．１０を超えるということは、編地のシンカーループ面の水拡散性が編地のニードルループ面の水拡散性よりも劣り、平滑性が劣るということになることから、シンカーループ面のプリントの載りが悪く、圧着テープの耐剥離性も低下することがある。ループの構成上、編地のシンカーループ面が編地のニードルループ面の平滑性よりも良くなることはないことから、編地のシンカーループ面の水拡散性が編地のニードルループ面の水拡散性よりも良くなることもなく、編地のニードルループ面の水拡散面積と編地のシンカーループ面の水拡散面積の比が１．００未満になることはほとんどない。
【００２２】
本実施形態の編地は編地のニードルループ面の接触冷感値と編地のシンカーループ面の接触冷感値の比が１．００〜１．３０であることが好ましく、より好ましくは１．００〜１．２５、更に好ましくは１．００〜１．２０である。編地表面が平滑であれば接触面積が増え、接触冷感性が高くなるため、接触冷感値は平滑性を表す機能の一つとして考えることができる。編地の平滑性が編地のニードルループ面の接触冷感値と編地のシンカーループ面の接触冷感値の比が１．３０を超えると、編地のシンカーループ面の平滑性が劣るということになることから、編地のシンカーループ面のプリントの載りが悪く、圧着テープの耐剥離性も低下することがある。ループの構成上、編地のシンカーループ面が編地のニードルループ面の平滑性よりも良くなることはないことから、編地のシンカーループ面の接触冷感性値が編地のニードルループ面の接触冷感値よりも良くなることもなく、編地のニードルループ面の接触冷感値と編地のシンカーループ面の接触冷感値の比が１．００未満になることはほとんどない。
【００２３】
本実施形態の編地はコース数が７０〜１５０個／ｉｎｃｈ（２．５４ｃｍ）及びウェル数が５０〜８０個／ｉｎｃｈであり、かつ、密度指数が４０００〜１２０００であることが好ましい。編地のコース数は、より好ましくは８０〜１３０個／ｉｎｃｈ、更に好ましくは９０〜１１０個／ｉｎｃｈである。編地のウェル数は、より好ましくは５５〜７０個／ｉｎｃｈ、更に好ましくは５５〜６５個／ｉｎｃｈである。密度指数は、より好ましくは４２００〜１００００、更に好ましくは４４００〜８０００、特に好ましくは４６００〜６０００である。密度指数は、下記の式（１）：
密度指数＝編地のコース数（個／ｉｎｃｈ）×編地のウェル数（個／ｉｎｃｈ）      （１）
により算出され、緻密感の目安となる数値である。密度指数が高いと緻密感が高いものとなる。編地のコース数が７０個／ｉｎｃｈ以上、ウェル数が５０個／ｉｎｃｈ以上、密度指数が４０００以上であると、平滑性に必要な緻密性が優れ、プリントの載りが良く、圧着テープの耐剥離性も向上しやすい。編地のコース数が１５０個／ｉｎｃｈ以下、ウェル数が８０個／ｉｎｃｈ以下、密度指数が１２０００以下であると、ハイゲージの編み機の使用や細い繊度の糸の使用を必要とせず、得られた編地が薄すぎず、破裂強度が十分高く、ウェアとしての耐久性が問題になることがない。
【００２４】
本実施形態の編地に使用する非弾性繊維の繊度は１５〜２００ｄｅｔｘの範囲であることが好ましく、より好ましくは２０〜１７０ｄｔｅｘ、更に好ましくは３０〜１２０ｄｔｅｘ、特に好ましくは４０〜１００ｄｔｅｘである。非弾性繊維の繊度が１５ｄｔｅｘ未満であると、編地とした際の破裂強度が低くなりすぎ、ウェアとしての耐久性が問題になることがある。他方、非弾性繊維の繊度が２００ｄｔｅｘを超えると、ローゲージの編み機使用が必須となり、好適な密度指数が得られず、所望の効果が得られない。
【００２５】
本実施形態の編地に使用する弾性繊維の繊度は１５〜８０ｄｔｅｘの範囲であることが好ましく、より好ましくは２０〜６０ｄｔｅｘ、更に好ましくは３０〜５０ｄｔｅｘである。弾性繊維の繊度が１５ｄｅｔｘ未満であると、必要な伸長性と回復性が得られないことがある。他方、弾性繊維の繊度が８０ｄｔｅｘを超えると、目付が大きくなり、ウェアとして重くなりすぎることがある。
【００２６】
本実施形態の編地は目付が５０〜３００ｇ／ｍ２の範囲であることが好ましく、より好ましくは８０〜２００ｇ／ｍ２、更に好ましくは１００〜１７０ｇ／ｍ２である。目付が５０ｇ／ｍ２未満であると、スケ感や破裂強度などが悪くなることがある。他方、目付が３００ｇ／ｍ２を超えると、ウェアとして着用した際に重すぎ、動作を妨げたりすることがある。
【００２７】
本実施形態の編地は、使用する非弾性繊維のうち、最も長い糸長が１６０〜２４０ｍｍ／１００Ｗ（ウェル）であることが好ましく、より好ましくは１７０〜２２０ｍｍ／１００Ｗ、更に好ましくは１９０〜２１０ｍｍ／１００Ｗである。尚、１００Ｗ当たりの糸長は、次のようにして求めたものである。編地横方向（コース方向）に沿って連続する編みループ１００個分の両端をマーキングし、そのマーキングされた箇所の糸を編地から抜き出し、繊度×０．１ｇの荷重をかけ、その長さを測定する。
使用する非弾性繊維のうち、最も長い糸長が１６０ｍｍ／１００Ｗ以上であると、編地のストレッチ性が十分なものとなり、風合いが柔らかく、ウェアとして十分なものとなりやすい。他方、使用する非弾性繊維のうち、最も長い糸長が２４０ｍｍ／１００Ｗ以下であると、編地の表面に非弾性繊維が浮き出すことがなく、平滑性に優れたものになりやすい。尚、編地を緻密にしつつ、糸長を前記範囲にするためには、染色加工等の後加工で大きく収縮させて密度と糸長を調整する必要がある。
【００２８】
非弾性繊維の単糸繊度は、弾性繊維の伸縮性を阻害しないことと、柔らかな風合いを有するウェアにするために、０．３〜３．０ｄｔｅｘが好ましく、より好ましくは０．５〜２５ｄｔｅｘ、更に好ましくは０．８〜２．３ｄｔｅｘである。
【００２９】
本実施形態の編地の弾性繊維のドラフト率は編地に適度なストレッチ性があり、編成時に糸切れが発生しなければ特に制限はないが、例えば、２．５〜３．５倍の範囲がよく使用される。
【００３０】
本実施形態の編地は、横編み機やシングル丸編機にて編成可能であり、目的に合った目付や組織感を得られれば、特に限定されない。又、編機のゲージについても、特に限定されないものの、１８〜５０ゲージの編機を、用途や使用する繊維の太さによって、任意に選択することが好ましく、より好ましくは２４〜４０ゲージ、更に好ましくは２８〜３６ゲージである。
【００３１】
本実施形態の編地は、編立てた後、プレセット、染色、ファイナルセットといった染色工程に投入されてもよい。加工方法は、通常の弾性繊維混編地の加工方法に準じて行えばよいが、要求される平滑性を達成するためには、プレセット時の温度や巾出し率、経方向の押込み率を適時調整することが好ましい。染色段階での付帯加工として、防汚加工、抗菌加工、消臭加工、防臭加工、吸水加工、吸湿加工、紫外線吸収加工、減量加工など、さらに後加工としてカレンダー加工、エンボス加工、シワ加工、起毛加工、オパール加工、シリコン系柔軟剤等を使用した柔軟加工など、最終的な要求特性に応じて適宜付与することができる。特に吸水加工は、ウェアとして着用した際のベタツキ軽減に効果的である。
【００３２】
本実施形態の編地に行うプリント加工において、その方式や方法には限定されず、手捺染方式、ロ−ラ捺染方式、スクリ−ン捺染方式、グラビア捺染方式、転写捺染方式、インクジェットプリント方式などのいずれの方式を採用してもよく、また目的とする図柄やプリントする素材などにより適切な方法を選定するのが好ましい。 又、着色成分として、有機系または無機系（金属粉も含む）の顔料を使用してもよく、またプリントする素材に合わせて分散染料、酸性染料、カチオン染料、反応染料、直接染料、蛍光染料等を単独でまたは併用して用いてもよい。
【００３３】
本実施形態の編地をウェアにする際に、縫製を行わずに、圧着テープにて編地と編地を貼り合わせることが可能である。使用する圧着テープにおいては特に制限されるものではなく、適宜使用目的に応じた圧着テープを使用してよい。
【００３４】
本実施形態の編地は、例えば、身体にフィットするインナー、スポーツウェア、アウターウェア、水着等の用途に利用することが可能である。
【００３５】
本実施形態の編地は、例えば、編地のシンカーループ面を衣服の外気側に使用した場合、ニードルループ面が肌側となり、通常編地のシンカーループ面を肌側に使用した衣服よりも摩擦係数が低く、接触冷感値が高いことから、平滑性や冷感を感じやすいものとなる。
【実施例】
【００３６】
以下、本発明を、実施例、比較例を用いて具体的に説明する。
実施例、比較例における各評価は次のとおり行った。
（１）動摩擦係数及び摩擦係数の標準偏差
トリニティラボ社製の静・動摩擦測定機トライボマスターＴｙｐｅ：ＴＬ２０１Ｔｓを使用して測定する。測定する際の条件は、摩擦子：パターンなしタイプ／接触面１１ｍｍ×１５ｍｍ、測定荷重：３．７５ｇ、摩擦速度３０ｍｍ／秒、摩擦距離１００ｍｍにて、３回往復する。編始め方向から編終わり方向に摩擦を開始し、１００ｍｍ摩擦した後、摩擦方向が反転し、編終わり方向から編始め方向を摩擦する。この動作を３回繰り返し、各回の編始め方向から編終わり方向の動摩擦係数、摩擦係数の標準偏差及び、編終わり方向から編始め方向の動摩擦係数、摩擦係数の標準偏差を算出し、３回分の平均を算出した値を使用する。【００３７】
（２）水拡散面積
水又は、住友科学社製の反応染料「Ｓｕｍｉｆｉｘ  Ｂｒｉｌｌｉａｎｔ  Ｂｌｕｅ」を水１００ｇに対して０．０５ｇ溶解させた染液を、マイクロピペットを使用し、２０℃、６５％ＲＨ下の環境で、アクリル板上に０．１ｃｃ水玉状に乗せる。その上に同環境で２４時間調湿した布帛から採取した、１０ｃｍ×１０ｃｍの試料を測定面が下になるようにし、染液上に静かに載せ、５分後の染液が拡散された面積を測定する。拡散面積は楕円状に拡散されたと仮定して、タテ方向の拡散長さとヨコ方向の拡散長さから（π／４）×（タテ長さ×ヨコ長さ）として求める。【００３８】
（３）接触冷感値
２０℃×６５％環境下において調湿された８ｃｍ×８ｃｍにカットされた編地を、カトーテック社製ＫＥＳ−Ｆ７−ＩＩにて、冷却ベースを２０℃±０．５℃の範囲に設定し、冷却ベースの上に編地の肌面が上になるように編地を置く。その後、冷却ベースの温度＋１０℃に温められた該装置の熱板を編地の肌面に置いた時の最大熱移動量（Ｗ／ｃｍ２）を測定する。【００３９】
（４）プリントの載り具合
作製した編地のシンカーループ面にドット柄のプリントを乗せ、ＪＩＳ−Ｌ−１０９６−Ｇ法に準じた洗濯処理を１００回実施した際のブリント柄の状態を以下の評価基準で目視判定した。実用上問題がないのは下記の基準で３以上である：
５  ：  プリントのひび割れや剥がれが全くない。
４  ：  プリントのひび割れや剥がれが全体の０超２０％以下発生している。
３  ：  プリントのひび割れや剥がれが全体の２０超４０％以下発生している。
２  ：  プリントのひび割れや剥がれが全体の４０超６０％以下発生している。
１  ：  プリントのひび割れや剥がれが全体の６０％超発生している。【００４０】
（５）圧着テープの耐剥離性
作製した編地から幅５０ｍｍ×長さ１５０ｍｍの試料を２枚採取し、採取した試料１枚のシンカーループ面ともう一枚の試料のニードルループ面の試料の端から１０ｍｍの位置に幅１０ｍｍの圧着テープを張り合わせる。その試料をＪＩＳ−Ｌ−１０９６−Ｇ法に準じた洗濯処理を１００回実施し、試料の全幅をつかむように引張試験機にセットし、１４．７Ｎの荷重を加え、１分間保持後の剥離量を測定した。実用上問題がないのは下記の基準で３以上である：
５  ：  剥離量が０ｍｍである。
４  ：  剥離量が０超２ｍｍ以下である。
３  ：  剥離量が２超４ｍｍ以下である。
２  ：  剥離量が４超６ｍｍ以下である。
１  ：  剥離量が６ｍｍ超である。【００４１】
［実施例１］
３６ゲージシングル丸編機を用いて、弾性繊維にはポリテトラメチレングリコールを用いたプレポリマーから製造されるポリウレタン弾性繊維２２ｄｔｅｘ（Ａ）、非弾性繊維にはナイロンフィラメント２２ｄｔｅｘ２０ｆとキュプラフィラメント５６ｄｔｅｘ４５ｆを複合仮撚混繊した８０ｄｔｅｘ６５ｆの混繊糸（Ｂ）とナイロンフィラメント仮撚加工糸７８ｄｔｅｘ６８ｆ（Ｃ）を、前記弾性繊維（Ａ）と前記非弾性繊維（Ｂ）の引き揃えで構成される編みループと前記弾性繊維（Ａ）と前記非弾性繊維（Ｃ）の引き揃えで構成される編みループが、編地のウェル方向に１：１の割合で交互に配置され、混繊糸（Ｂ）に対して、仮撚加工糸（Ｃ）の糸長が１０ｍｍ長い、ベア天竺編地の生機を得た。その生機を染色仕上げ加工する際のプレセット条件や染色条件、仕上げ条件は通常のポリウレタン弾性繊維混の編地を加工する条件と同様の加工を行い、目付１３０ｇ／ｍ２、厚み０．４３ｍｍ、コース８１個／ｉｎｃｈ、ウェル５６個／ｉｎｃｈの編地を得た。結果を以下の表１に示す。得られた編地はプリントの載りが良く、圧着テープの耐剥離性も良好な編地であった。【００４２】
［実施例２］
実施例１の非弾性繊維の糸長を変更した以外は、実施例１と同じ丸編機、弾性繊維、非弾性繊維を使用し、弾性繊維と非弾性繊維の配置も同じとしたベア天竺編地の生機を得た。その生機を実施例１と同じ染色工程で、目付１２８ｇ／ｍ２、厚み０．４１ｍｍ、コース９０個／ｉｎｃｈ、ウェル５４個／ｉｎｃｈになるように調整し、編地を得た。結果を以下の表１に示す。得られた編地はプリントの載りが良く、圧着テープの耐剥離性も良好な編地であった。【００４３】
［実施例３］
実施例１の非弾性繊維の混繊糸（Ｂ）に対して、仮撚加工糸（Ｃ）の糸長を同一にした生機を使用した以外は、実施例１と同じ丸編機、弾性繊維、非弾性繊維を使用し、弾性繊維と非弾性繊維の配置も同じとしたベア天竺編地の生機を得た。その生機を実施例１と同じ染色工程で、目付１３２ｇ／ｍ２、厚み０．４６ｍｍ、コース７５個／ｉｎｃｈ、ウェル５５個／ｉｎｃｈになるように調整し、編地を得た。結果を以下の表１に示す。得られた編地はプリントの載りが良く、圧着テープの耐剥離性も良好な編地であった。【００４４】
［実施例４］
実施例１の非弾性繊維の糸長を変更した以外は、実施例１と同じ丸編機、弾性繊維、非弾性繊維を使用し、弾性繊維と非弾性繊維の配置も同じとしたベア天竺編地の生機を得た。その生機を実施例１と同じ染色工程で、目付１６５ｇ／ｍ２、厚み０．５３ｍｍ、コース９６個／ｉｎｃｈ、ウェル５６個／ｉｎｃｈになるように調整し、編地を得た。結果を以下の表１に示す。得られた編地はプリントの載りが良く、圧着テープの耐剥離性も良好な編地であった。【００４５】
［実施例５］
実施例１の非弾性繊維にナイロンフィラメント２２ｄｔｅｘ２０ｆとキュプラフィラメント４４ｄｔｅｘ４５ｆを複合仮撚混繊した６７ｄｔｅｘ６５ｆの混繊糸（Ｂ）とナイロンフィラメント仮撚加工糸５６ｄｔｅｘ４８ｆ（Ｃ）を使用し、各々の糸長を変更した以外は、実施例１と同じ丸編機、弾性繊維を使用し、弾性繊維と非弾性繊維の配置も同じとしたベア天竺編地の生機を得た。その生機を実施例１と同じ染色工程で、目付１０５ｇ／ｍ２、厚み０．４８ｍｍ、コース８５個／ｉｎｃｈ、ウェル５０個／ｉｎｃｈになるように調整し、編地を得た。結果を以下の表１に示す。得られた編地はプリントの載りが良く、圧着テープの耐剥離性も良好な編地であった。【００４６】
［実施例６］
実施例５で使用した非弾性繊維の混繊糸（Ｂ）と弾性繊維（Ａ）だけを使用し、前記弾性繊維（Ａ）と混繊糸（Ｂ）を引き揃えて編まれた天竺編地の生機を得た。その生機を実施例１と同じ染色工程で、目付１２０ｇ／ｍ２、厚み０．４２ｍｍ、コース９２個／ｉｎｃｈ、ウェル５７個／ｉｎｃｈになるように調整し、編地を得た。結果を以下の表１に示す。得られた編地はプリントの載りが良く、圧着テープの耐剥離性も良好な編地であった。【００４７】
［比較例１］
実施例１で使用した丸編機、非弾性繊維の糸長を変更した以外は、実施例１と同じ弾性繊維、非弾性繊維を使用し、弾性繊維と非弾性繊維の配置も同じとしたベア天竺編地の生機を得た。その生機を実施例１と同じ染色工程で、目付１３４ｇ／ｍ２、厚み０．４９ｍｍ、コース９１個／ｉｎｃｈ、ウェル４５個／ｉｎｃｈになるように調整し、編地を得た。結果を以下の表１に示す。得られた編地はシンカーループ面の平滑性が不十分で、プリントの載り及び圧着テープの耐剥離性が実用範囲上問題となる編地であった。【００４８】
［比較例２］
３２ゲージシングル丸編機を用いて、弾性繊維にはポリテトラメチレングリコールを用いたプレポリマーから製造されるポリウレタン弾性繊維２２ｄｔｅｘ（Ａ）、非弾性繊維にはキュプラフィラメント糸（Ｂ）とポリエステルフィラメント仮撚加工糸５６ｄｔｅｘ７２ｆ（Ｃ）を、編地のニードルループ面に前記非弾性繊維（Ｃ）、編地のシンカーループ面に前記非弾性繊維（Ｂ）と前記非弾性繊維（Ｃ）が編地のウェル方向に１：１の割合で交互に配置され、編地の中間層に弾性繊維（Ａ）を配置するような３層構造のベア天竺編地の生機を得た。その生機を実施例１と同じ染色工程で、目付１３５ｇ／ｍ２、厚み０．４６ｍｍ、コース７７個／ｉｎｃｈ、ウェル５０個／ｉｎｃｈになるように調整し、編地を得た。結果を以下の表１に示す。得られた編地はシンカーループ面の平滑性が不十分で、プリントの載り及び圧着テープの耐剥離性が実用範囲上問題となる編地であった。【００４９】
［比較例３］
実施例１で使用した丸編機、非弾性繊維の糸長を変更した以外は、実施例１と同じ弾性繊維、非弾性繊維を使用し、弾性繊維と非弾性繊維の配置も同じとしたベア天竺編地の生機を得た。その生機を実施例１と同じ染色工程で、目付１１８ｇ／ｍ２、厚み０．４３ｍｍ、コース８７個／ｉｎｃｈ、ウェル４０個／ｉｎｃｈになるように調整し、編地を得た。結果を以下の表１に示す。得られた編地はシンカーループ面の平滑性が不十分で、プリントの載り及び圧着テープの耐剥離性が実用範囲上問題となる編地であった。【００５０】
【表１】
2020230859.tif 000003
【００５１】
【表２】
2020230859.tif 000004
【産業上の利用可能性】
【００５２】
本発明のシングル編地は、シンカーループ面の平滑性が向上されており、シンカーループ面とニードルループ面との間の動摩擦係数の差が小さいため、編地の表裏を問わずプリントを載せやすくすることで、編地の利便性が向上するとともに、圧着テープの耐剥離性も向上されている。それゆえ、本発明のシングル編地は、意匠性を高めたスポーツウェアやカジュアルウェア、肌着などの衣料に好適に使用可能である。
【図１】
2020230859.tif 000005
【手続補正書】
【提出日】令和3年6月4日(2021.6.4)
【手続補正１】
【補正対象書類名】明細書
【補正対象項目名】全文
【補正方法】変更
【補正の内容】
【発明の詳細な説明】
【技術分野】
【０００１】
本発明は、編地及び衣服に関する。
【背景技術】
【０００２】
従来、ウェアに意匠性を与える方法として、編地へのプリントによる意匠柄を付与する方法がある。又、編地を縫製し、ウェアとした際の縫い目あたりを軽減するために、圧着テープにて編地と編地を張り合わせる方法もある。しかし、従来のシングル編地は、軽量で薄い編地を得やすく汎用性が高いものの、編地の一方向の表面（ニードルループ面）にしかプリントが適しておらず、又、圧着テープは編地の表面と裏面（ニードルループ面とシンカーループ面）を貼り付けるが、シンカーループ面の圧着テープの耐剥離性にやや難があった。又、プリントによる意匠性付与は主にウェアの外気側に行うが、編地の比較的平滑なニードルループ面にプリントをすることから、ニードルループ面よりも平滑性が劣るシンカーループ面をウェアの肌側に配置しなければならず、肌への刺激を感じてしまうことがあった。
肌への刺激を軽減するために編地のニードルループ面をウェアの肌側に配置する方法（以下の特許文献１を参照のこと）やウェアの肌側に編地のニードルループ面を配置するとともに、肌触りの良いセルロース繊維をニードルループ面に配置した層構造を有した編地（以下の特許文献２を参照のこと）も提案されているものの、どちらもウェアの外気側がシンカーループ面となり、プリントの載りが悪くなり、良好な品位の意匠柄が得られないとともに、圧着テープの耐剥離性の改善にはならない。
また、以下の特許文献３では、凹凸感等の悪い触感による不快感を低減した肌触りの良い編地とするために、編地裏面に現れるループ間の位置関係を制御した編地が開示されている。しかし、特許文献３には、表裏両面のプリントの載りやすさ及び圧着テープの耐剥離性に対する解決手段は示されていない。
このように、シングル編地の表裏にとらわれずにプリントによる意匠柄の表現ができ、圧着テープの耐剥離性が良好な衣料に適した編地は未だ提供されていない。
【先行技術文献】
【特許文献】
【０００３】
【特許文献１】特開２０１３−２１３３００号公報
【特許文献２】国際公開第２０１８／１８０８０１号
【特許文献３】特開２０１５／２１８４０７号公報
【発明の概要】
【発明が解決しようとする課題】
【０００４】
前記した従来技術に鑑み、本発明が解決しようとする課題は、編地の表裏に関係なくプリントが載りやすく、圧着テープの耐剥離性の良好なシングル編地を提供することである。
【課題を解決するための手段】
【０００５】
本願発明者は、上記の課題を解決すべく鋭意検討し実験を重ねた結果、表裏の摩擦特性の差が小さいシングル編地を製造できることを予想外に見出し、本願発明を完成するに至ったものである。
すなわち、本発明は、以下のとおりのものである。
［１］非弾性繊維と弾性繊維からなる天竺組織のシングル編地であり、該編地のシンカーループ面の編始め方向から編終わり方向に摩擦した際の動摩擦係数が０．５００以下であり、該編地のニードルループ面及びシンカーループ面の編始め方向から編終わり方向に摩擦した際の動摩擦係数と編終わり方向から編始め方向に摩擦した際の動摩擦係数の差が共に０．１３以下であり、かつ、編始め方向から編終わり方向に摩擦した際のニードルループ面の動摩擦係数とシンカーループ面の動摩擦係数の比が０．７０〜１．００であることを特徴とする編地。
［２］シンカーループ面の編始め方向から編終わり方向に摩擦した際の摩擦係数の標準偏差が０．５００以下であり、シンカーループ面の編始め方向から編終わり方向に摩擦した際の摩擦係数の標準偏差と編終わり方向から編始め方向に摩擦した際の摩擦係数の標準偏差の差が０．２００以下である、前記［１］に記載の編地。
［３］ニードルループ面の編始め方向から編終わり方向に摩擦した際の摩擦係数の標準偏差と編終わり方向から編始め方向に摩擦した際の摩擦係数の標準偏差の差が０．０２５以下である、前記［１］又は［２］に記載の編地。
［４］前記編地のニードルループ面の水拡散面積とシンカーループ面の水拡散面積の比が１．００〜１．１０である、前記［１］〜［３］のいずれかに記載の編地。
［５］前記編地のニードルループ面の接触冷感値とシンカーループ面の接触冷感値の比が１．００〜１．３０である、前記［１］〜［４］のいずれかに記載の編地。
［６］コース数が７０〜１５０個／ｉｎｃｈ及びウェール数が５０〜８０個／ｉｎｃｈであり、かつ、密度指数が４０００〜１２０００である、前記［１］〜［５］のいずれかに記載の編地。
［７］編地内に含まれる非弾性繊維のうち、最も長い非弾性繊維の糸長が１６０〜２４０ｍｍ／１００ｗである、前記［１］〜［６］のいずれかに記載の編地。
［８］前記［１］〜［７］のいずれかに記載の編地を含む、衣服。
［９］前記編地のニードルループ面が肌側に配されている、前記［８］に記載の衣服。［１０］前記非弾性繊維として、セルロース系フィラメント糸を含む糸と、合成繊維からなる糸とを含み、該２種類の糸を、ウェール方向に交互に配置し、生機において該合成繊維からなる糸の糸長を、該セルロース系フィラメント糸を含む糸の糸長よりも５ｍｍ〜２０ｍｍ長くする、前記［１］〜［７］のいずれかに記載の編地の製造方法。
【発明の効果】
【０００６】
本発明のシングル編地は、シンカーループ面の平滑性が向上されており、シンカーループ面とニードルループ面との間の動摩擦係数の差が小さいため、編地の表裏を問わずプリントを載せやすくすることで、編地の利便性が向上するとともに、圧着テープの耐剥離性も向上されている。
【図面の簡単な説明】
【０００７】
【図１】天竺組織のニードルループ面とシンカーループ面の模式図である。
【発明を実施するための形態】
【０００８】
以下、本発明の実施形態を詳細に説明する。
本実施形態の編地は、非弾性繊維と弾性繊維からなる天竺組織のシングル編地であり、該編地のシンカーループ面の編始め方向から編終わり方向に摩擦した際の動摩擦係数が０．５００以下であり、該編地のニードルループ面及びシンカーループ面の編始め方向から編終わり方向に摩擦した際の動摩擦係数と編終わり方向から編始め方向に摩擦した際の動摩擦係数の差が共に０．１３以下であり、かつ、編始め方向から編終わり方向に摩擦した際のニードルループ面の動摩擦係数とシンカーループ面の動摩擦係数の比が０．７０〜１．００であることを特徴とする。
【０００９】
まず、本実施形態の編地は、弾性繊維と非弾性繊維からなることを特徴とする。
使用される非弾性繊維は、フィラメント糸又は紡績糸のいずれであってもよい。
具体的には、フィラメント糸としては、ポリアミド系繊維、ポリエステル系繊維、アクリル系繊維、ポリプロピレン系繊維、塩化ビニル系繊維等の合成繊維、アセテート等の半合成繊維、及び、セルロース系繊維等の再生繊維といった、化学繊維からなるものが好ましい。フィラメント糸の形態は、原糸（未加工糸）、仮撚加工糸、先染糸などのいずれであってもよく、また、これらの複合糸であってもよい。更にフィラメント糸の断面形状は〇、△、十字、Ｗ型、Ｍ型、Ｃ型、Ｉ型、ドッグボーン型、中空糸など特に制限はない。紡績糸としては、木綿、羊毛、麻などの天然繊維や、ポリアミド系繊維、ポリエステル系繊維、アクリル系繊維、ポリプロピレン系繊維、塩化ビニル系繊維等の合成繊維、アセテート等の半合成繊維、及び、セルロース系繊維等の再生繊維といった、化学繊維からなるものでもよく、これらは単独又は混紡されたもの等、いずれであってもよい。すなわち用途によって、適宜好適な素材を選定すればよい。例えば、ウェアとして衣服内の蒸れを軽減するような素材が必要な場合は、セルロース系繊維が良く、更に接触冷感性や速乾性を付与するには、セルロース系繊維からなるフィラメント糸（以降、「セルロース系フィラメント糸」ともいう）とポリエステル系長繊維、もしくはセルロース系フィラメント糸とポリアミド系長繊維を複合仮撚加工糸として用いることが好ましい。又、上記の繊維の２種類（例えば、セルロース系フィラメント糸を含む糸と、合成繊維からなる糸）をウェール方向に１：１、１：２、２：２など交互に配置してもよいし、引き揃えて層構造を有する編地としてもよい。
【００１０】
前記非弾性繊維としてセルロース系フィラメント糸を含む糸と合成繊維からなる糸との２種類からなり、この２種類の糸がウェール方向に交互に配置された場合、合成繊維からなる糸の糸長をセルロース系フィラメント糸を含む糸の糸長よりも５ｍｍ〜２０ｍｍ長く設定して生機を製造することが好ましい。セルロース系フィラメントは熱収縮や捲縮発現が小さいことから、セルロース系フィラメントのみからなる糸や、複合糸等のセルロース系フィラメントを含む糸も熱収縮や捲縮発現が小さくなる。他方、合成繊維からなる糸はセルロース系フィラメントを含む糸よりも熱収縮が大きく、仮撚加工糸とした場合は捲縮発現も大きい。従って、セルロース系フィラメント糸を含む糸と、合成繊維からなる糸をウェール方向に交互に配置した編地の製造において、仕上がり生地の凹凸を少なくし、平滑性を上げるためには、生機作製段階で合成繊維からなる糸の糸長を長く設定しておくことが好ましい。セルロース系フィラメント糸を含む糸に対して、合成繊維の糸長を５ｍｍ以上２０ｍｍ以下にすると、仕上がり後の生地の表面に凹凸ができにくく、特に摩擦係数の標準偏差を小さくしやすいので好ましい。
【００１１】
使用される弾性繊維としては、ポリウレタン弾性糸、ポリエーテル・エステル弾性糸、ポリアミド弾性糸、ポリオレフィン弾性糸、あるいは、これらに非弾性繊維を被覆し、カバリング状態としたものでもよい。更に天然ゴム、合成ゴム、半合成ゴムからなる糸状である、いわゆるゴム糸などを使用することもできるが、伸縮性に優れ、一般的に広く利用されているポリウレタン弾性糸が好適である。その中でもポリウレタン弾性糸が好ましく、より好ましくはポリテトラメチレングライコールとジフェニルメタン−４,４−ジイソシアネートとからプレポリマーを、鎖伸長剤としてエチレンジアミンを用いて鎖伸長反応させて製造されたポリウレタンからなるポリウレタン弾性糸である。
【００１２】
本実施形態の編地は、天竺組織からなるシングル編地であることを特徴とする。
天竺組織からなるシングル編地は最も単純な編組織であり、生産効率もよく、厚みが薄くできることで、軽量であるのでウェアとして好適である。天竺組織でないシングル編地では、ニードルループ面とシンカーループ面の形状が大きく異なり、その形状を揃え、平滑性を同等にすることが困難となることがある。天竺組織でないシングル編地としては、インレー組織、鹿の子組織等がある。シングル編地でない、ダブル編地やトリコット編地では、シングル編地に比べて生産効率が低く、厚みを薄く、軽量にすることが困難となることがある。天竺組織においては、編地の性能をより付加するために、２種類の非弾性繊維と１種類の弾性繊維からなる、一般的に言われる３層天竺編地としてもよい。３層天竺編地にすることにより、通常の天竺編地よりも非弾性繊維を１種類多く使用できることから、その追加する非弾性繊維の特性を編地に付与することができる。その際の非弾性繊維は付与したい特性を有する繊維を任意に使用すればよい。例えば、吸放湿性を編地に付与したければセルロース繊維を使用すればよい。
【００１３】
本実施形態の編地は、編地のシンカーループ面の編始め方向から編終わり方向に摩擦した際の動摩擦係数が０．５００以下であり、好ましくは０．４００以下、より好ましくは０．３００以下である。編地のシンカーループ面の編始め方向から編終わり方向に摩擦した際の動摩擦係数が０．５００を超えると、編地表面の平滑性が劣り、編地のシンカーループ面のプリントの載りが悪くなることや、圧着テープの耐剥離性が低下することがある。
尚、本実施形態の編地において、編地内の非弾性繊維が容易に抜き出すことができるほうが編終わりとなり、その反対方向が編始めとなる。また、「編始め方向から編終わり方向に摩擦」とは、編始めの方向から編終わりの方向に向かってウェール方向（経方向）に摩擦することを指す。
【００１４】
本実施形態の編地は、編地のニードルループ面及びシンカーループ面の編始め方向から編終わり方向に摩擦した際の動摩擦係数と編終わり方向から編始め方向に摩擦した際の動摩擦係数の差が共に０．１３以下であり、好ましくは０．１２以下、より好ましくは０．１１以下である。編地のニードルループ面及びシンカーループ面の編始め方向から編終わり方向に摩擦した際の動摩擦係数と編終わり方向から編始め方向に摩擦した際の動摩擦係数の差が０．１３を超えると、特にシンカーループ面の平滑性が劣り、シンカーループ面のプリントの載りが悪く、圧着テープの耐剥離性も低下することがある。
【００１５】
本実施形態の編地は、編地の編始め方向から編終わり方向に摩擦した際の編地のニードルループ面の動摩擦係数と編地のシンカーループ面の動摩擦係数の比（ニードルループ面の動摩擦係数／シンカーループ面の動摩擦係数）が０．７０〜１．００であり、好ましくは０．８０〜１．００、より好ましくは０．９０〜１．００である。編地の編始め方向から編終わり方向に摩擦した際の編地のニードルループ面の動摩擦係数と編地のシンカーループ面の動摩擦係数の比が０．７０未満では、編地のシンカーループ面の平滑性が劣ることから、編地のシンカーループ面のプリントの載りが悪く、圧着テープの耐剥離性も低下することがある。ループの構成上、編地の編始め方向から編終わり方向に摩擦した際の編地のシンカーループの摩擦が編地の編始め方向から編終わり方向に摩擦した際の編地のニードルループ面の摩擦よりも良くなることはないことから、編地の編始め方向から編終わり方向に摩擦した際の編地のニードルループ面の動摩擦係数と編地のシンカーループ面の動摩擦係数の比が１．００を超えることはほとんどない。
【００１６】
プリントの載りと圧着テープの耐剥離性の観点から、本実施形態の編地のシンカーループ面の編始め方向から編終わり方向に摩擦した際の摩擦係数の標準偏差は０．５００以下であることが好ましく、より好ましくは０．４００以下、更に好ましくは０．３００以下、特に好ましくは０．２００以下である。
【００１７】
本実施形態の編地は、編地のシンカーループ面において、プリントの載りと圧着テープの耐剥離性の観点から、編始め方向から編終わり方向に摩擦した際の摩擦係数の標準偏差と編終わり方向から編始め方向に摩擦した際の摩擦係数の標準偏差の差が０．２０以下であることが好ましく、より好ましくは０．１８以下、更に好ましくは０．１５以下である。
【００１８】
本実施形態の編地は編地のニードルループ面において、プリントの載りと圧着テープの耐剥離性の観点から、編始め方向から編終わり方向に摩擦した際の摩擦係数の標準偏差と編終わり方向から編始め方向に摩擦した際の摩擦係数の標準偏差の差が０．０２５以下であることが好ましく、より好ましくは０．０２０以下、更に好ましくは０．０１７以下である。
【００１９】
一般的に天竺組織からなるシングル編地は編地の表裏で構造が異なり、ニードルループ面とシンカーループ面を有する。図１に例示するように、ニードルループ面はＶ型に連続した編目が配列されることから、編地の縦方向及び横方向の摩擦が少ないのに対し、シンカーループ面は半円形の編目が配列されるため、特に編地の縦方向の摩擦が高いものとなる。更にニードルループ面とシンカーループ面では、編地の編始め方向から編終わり方向の摩擦のほうが、編地の編終わり方向から編始め方向の摩擦よりも大きく、方向性があり、平滑性が均一でなく、特にシンカーループ面の摩擦は方向によってその差が大きい。これは編まれたことにより糸の重なり方に方向性が出るためである。よってシンカーループ面の摩擦を均一にすることはプリントの載りやすさや圧着テープの耐剥離性に大きく影響する。
【００２０】
本実施形態の編地の平滑性を示す摩擦特性は、トリニティラボ社製の静・動摩擦測定機トライボマスターＴｙｐｅ：ＴＬ２０１Ｔｓを使用して測定する。測定する際の条件は、摩擦子：パターンなしタイプ／接触面１１ｍｍ×１５ｍｍ、測定荷重：３．７５ｇ、摩擦速度３０ｍｍ／秒、摩擦距離１００ｍｍにて、３回往復する。編始め方向から編終わり方向に摩擦を開始し、１００ｍｍ摩擦した後、摩擦方向が反転し、編終わり方向から編始め方向を摩擦する。この動作を３回繰り返し、各回の編始め方向から編終わり方向の動摩擦係数、摩擦係数の標準偏差、並びに、編終わり方向から編始め方向の動摩擦係数、摩擦係数の標準偏差を算出し、３回分の平均を算出した値を使用する。
【００２１】
本実施形態の編地は編地のニードルループ面の水拡散面積とシンカーループ面の水拡散面積の比が１．００〜１．１０であることが好ましく、より好ましくは１．００〜１．０８、更に好ましくは１．００〜１．０６、より更に好ましくは１．００〜１．０４である。編地表面が平滑であれば編地表面に吸収された水分が編地表面に広がりやすくなるため、水拡散面積は平滑性を表す機能の一つとして考えることができる。編地のニードルループ面の水拡散面積と編地のシンカーループ面の水拡散面積の比（ニードルループ面／シンカーループ面）が１．１０を超えるということは、編地のシンカーループ面の水拡散性が編地のニードルループ面の水拡散性よりも劣り、平滑性が劣るということになることから、シンカーループ面のプリントの載りが悪く、圧着テープの耐剥離性も低下することがある。ループの構成上、編地のシンカーループ面が編地のニードルループ面の平滑性よりも良くなることはないことから、編地のシンカーループ面の水拡散性が編地のニードルループ面の水拡散性よりも良くなることもなく、編地のニードルループ面の水拡散面積と編地のシンカーループ面の水拡散面積の比が１．００未満になることはほとんどない。
【００２２】
本実施形態の編地は編地のニードルループ面の接触冷感値と編地のシンカーループ面の接触冷感値の比が１．００〜１．３０であることが好ましく、より好ましくは１．００〜１．２５、更に好ましくは１．００〜１．２０である。編地表面が平滑であれば接触面積が増え、接触冷感性が高くなるため、接触冷感値は平滑性を表す機能の一つとして考えることができる。編地の平滑性が編地のニードルループ面の接触冷感値と編地のシンカーループ面の接触冷感値の比が１．３０を超えると、編地のシンカーループ面の平滑性が劣るということになることから、編地のシンカーループ面のプリントの載りが悪く、圧着テープの耐剥離性も低下することがある。ループの構成上、編地のシンカーループ面が編地のニードルループ面の平滑性よりも良くなることはないことから、編地のシンカーループ面の接触冷感値が編地のニードルループ面の接触冷感値よりも良くなることもなく、編地のニードルループ面の接触冷感値と編地のシンカーループ面の接触冷感値の比が１．００未満になることはほとんどない。
【００２３】
本実施形態の編地はコース数が７０〜１５０個／ｉｎｃｈ（２．５４ｃｍ）及びウェール数が５０〜８０個／ｉｎｃｈであり、かつ、密度指数が４０００〜１２０００であることが好ましい。編地のコース数は、より好ましくは８０〜１３０個／ｉｎｃｈ、更に好ましくは９０〜１１０個／ｉｎｃｈである。編地のウェール数は、より好ましくは５５〜７０個／ｉｎｃｈ、更に好ましくは５５〜６５個／ｉｎｃｈである。密度指数は、より好ましくは４２００〜１００００、更に好ましくは４４００〜８０００、特に好ましくは４６００〜６０００である。密度指数は、下記の式（１）：
密度指数＝編地のコース数（個／ｉｎｃｈ）×編地のウェール数（個／ｉｎｃｈ）      （１）
により算出され、緻密感の目安となる数値である。密度指数が高いと緻密感が高いものとなる。編地のコース数が７０個／ｉｎｃｈ以上、ウェール数が５０個／ｉｎｃｈ以上、密度指数が４０００以上であると、平滑性に必要な緻密性が優れ、プリントの載りが良く、圧着テープの耐剥離性も向上しやすい。編地のコース数が１５０個／ｉｎｃｈ以下、ウェール数が８０個／ｉｎｃｈ以下、密度指数が１２０００以下であると、ハイゲージの編み機の使用や細い繊度の糸の使用を必要とせず、得られた編地が薄すぎず、破裂強度が十分高く、ウェアとしての耐久性が問題になることがない。
【００２４】
本実施形態の編地に使用する非弾性繊維の繊度は１５〜２００ｄｔｅｘの範囲であることが好ましく、より好ましくは２０〜１７０ｄｔｅｘ、更に好ましくは３０〜１２０ｄｔｅｘ、特に好ましくは４０〜１００ｄｔｅｘである。非弾性繊維の繊度が１５ｄｔｅｘ未満であると、編地とした際の破裂強度が低くなりすぎ、ウェアとしての耐久性が問題になることがある。他方、非弾性繊維の繊度が２００ｄｔｅｘを超えると、ローゲージの編み機使用が必須となり、好適な密度指数が得られず、所望の効果が得られない。
【００２５】
本実施形態の編地に使用する弾性繊維の繊度は１５〜８０ｄｔｅｘの範囲であることが好ましく、より好ましくは２０〜６０ｄｔｅｘ、更に好ましくは３０〜５０ｄｔｅｘである。弾性繊維の繊度が１５ｄｔｅｘ未満であると、必要な伸長性と回復性が得られないことがある。他方、弾性繊維の繊度が８０ｄｔｅｘを超えると、目付が大きくなり、ウェアとして重くなりすぎることがある。
【００２６】
本実施形態の編地は目付が５０〜３００ｇ／ｍ2の範囲であることが好ましく、より好ましくは８０〜２００ｇ／ｍ2、更に好ましくは１００〜１７０ｇ／ｍ2である。目付が５０ｇ／ｍ2未満であると、スケ感や破裂強度などが悪くなることがある。他方、目付が３００ｇ／ｍ2を超えると、ウェアとして着用した際に重すぎ、動作を妨げたりすることがある。
【００２７】
本実施形態の編地は、使用する非弾性繊維のうち、最も長い糸長が１６０〜２４０ｍｍ／１００ｗ（ウェール）であることが好ましく、より好ましくは１７０〜２２０ｍｍ／１００ｗ、更に好ましくは１９０〜２１０ｍｍ／１００ｗである。尚、１００ｗ当たりの糸長は、次のようにして求めたものである。編地横方向（コース方向）に沿って連続する編みループ１００個分の両端をマーキングし、そのマーキングされた箇所の糸を編地から抜き出し、繊度×０．１ｇの荷重をかけ、その長さを測定する。
使用する非弾性繊維のうち、最も長い糸長が１６０ｍｍ／１００ｗ以上であると、編地のストレッチ性が十分なものとなり、風合いが柔らかく、ウェアとして十分なものとなりやすい。他方、使用する非弾性繊維のうち、最も長い糸長が２４０ｍｍ／１００ｗ以下であると、編地の表面に非弾性繊維が浮き出すことがなく、平滑性に優れたものになりやすい。尚、編地を緻密にしつつ、糸長を前記範囲にするためには、染色加工等の後加工で大きく収縮させて密度と糸長を調整する必要がある。
【００２８】
非弾性繊維の単糸繊度は、弾性繊維の伸縮性を阻害しないことと、柔らかな風合いを有するウェアにするために、０．３〜３．０ｄｔｅｘが好ましく、より好ましくは０．５〜２５ｄｔｅｘ、更に好ましくは０．８〜２．３ｄｔｅｘである。
【００２９】
本実施形態の編地の弾性繊維のドラフト率は編地に適度なストレッチ性があり、編成時に糸切れが発生しなければ特に制限はないが、例えば、２．５〜３．５倍の範囲がよく使用される。
【００３０】
本実施形態の編地は、横編み機やシングル丸編機にて編成可能であり、目的に合った目付や組織感を得られれば、特に限定されない。又、編機のゲージについても、特に限定されないものの、１８〜５０ゲージの編機を、用途や使用する繊維の太さによって、任意に選択することが好ましく、より好ましくは２４〜４０ゲージ、更に好ましくは２８〜３６ゲージである。
【００３１】
本実施形態の編地は、編立てた後、プレセット、染色、ファイナルセットといった染色工程に投入されてもよい。加工方法は、通常の弾性繊維混編地の加工方法に準じて行えばよいが、要求される平滑性を達成するためには、プレセット時の温度や巾出し率、経方向の押込み率を適時調整することが好ましい。染色段階での付帯加工として、防汚加工、抗菌加工、消臭加工、防臭加工、吸水加工、吸湿加工、紫外線吸収加工、減量加工など、さらに後加工としてカレンダー加工、エンボス加工、シワ加工、起毛加工、オパール加工、シリコン系柔軟剤等を使用した柔軟加工など、最終的な要求特性に応じて適宜付与することができる。特に吸水加工は、ウェアとして着用した際のベタツキ軽減に効果的である。
【００３２】
本実施形態の編地に行うプリント加工において、その方式や方法には限定されず、手捺染方式、ロ−ラ捺染方式、スクリ−ン捺染方式、グラビア捺染方式、転写捺染方式、インクジェットプリント方式などのいずれの方式を採用してもよく、また目的とする図柄やプリントする素材などにより適切な方法を選定するのが好ましい。又、着色成分として、有機系または無機系（金属粉も含む）の顔料を使用してもよく、またプリントする素材に合わせて分散染料、酸性染料、カチオン染料、反応染料、直接染料、蛍光染料等を単独でまたは併用して用いてもよい。
【００３３】
本実施形態の編地をウェアにする際に、縫製を行わずに、圧着テープにて編地と編地を貼り合わせることが可能である。使用する圧着テープにおいては特に制限されるものではなく、適宜使用目的に応じた圧着テープを使用してよい。
【００３４】
本実施形態の編地は、例えば、身体にフィットするインナー、スポーツウェア、アウターウェア、水着等の用途に利用することが可能である。
【００３５】
本実施形態の編地は、例えば、編地のシンカーループ面を衣服の外気側に使用した場合、ニードルループ面が肌側となり、通常編地のシンカーループ面を肌側に使用した衣服よりも摩擦係数が低く、接触冷感値が高いことから、平滑性や冷感を感じやすいものとなる。
【実施例】
【００３６】
以下、本発明を、実施例、比較例を用いて具体的に説明する。
実施例、比較例における各評価は次のとおり行った。
（１）動摩擦係数及び摩擦係数の標準偏差
トリニティラボ社製の静・動摩擦測定機トライボマスターＴｙｐｅ：ＴＬ２０１Ｔｓを使用して測定する。測定する際の条件は、摩擦子：パターンなしタイプ／接触面１１ｍｍ×１５ｍｍ、測定荷重：３．７５ｇ、摩擦速度３０ｍｍ／秒、摩擦距離１００ｍｍにて、３回往復する。編始め方向から編終わり方向に摩擦を開始し、１００ｍｍ摩擦した後、摩擦方向が反転し、編終わり方向から編始め方向を摩擦する。この動作を３回繰り返し、各回の編始め方向から編終わり方向の動摩擦係数、摩擦係数の標準偏差及び、編終わり方向から編始め方向の動摩擦係数、摩擦係数の標準偏差を算出し、３回分の平均を算出した値を使用する。
【００３７】
（２）水拡散面積
水又は、住友科学社製の反応染料「Ｓｕｍｉｆｉｘ  Ｂｒｉｌｌｉａｎｔ  Ｂｌｕｅ」を水１００ｇに対して０．０５ｇ溶解させた染液を、マイクロピペットを使用し、２０℃、６５％ＲＨ下の環境で、アクリル板上に０．１ｃｃ水玉状に乗せる。その上に同環境で２４時間調湿した布帛から採取した、１０ｃｍ×１０ｃｍの試料を測定面が下になるようにし、染液上に静かに載せ、５分後の染液が拡散された面積を測定する。拡散面積は楕円状に拡散されたと仮定して、タテ方向の拡散長さとヨコ方向の拡散長さから（π／４）×（タテ長さ×ヨコ長さ）として求める。
【００３８】
（３）接触冷感値
２０℃×６５％環境下において調湿された８ｃｍ×８ｃｍにカットされた編地を、カトーテック社製ＫＥＳ−Ｆ７−ＩＩにて、冷却ベースを２０℃±０．５℃の範囲に設定し、冷却ベースの上に編地の肌面が上になるように編地を置く。その後、冷却ベースの温度＋１０℃に温められた該装置の熱板を編地の肌面に置いた時の最大熱移動量（Ｗ／ｃｍ2）を測定する。
【００３９】
（４）プリントの載り具合
作製した編地のシンカーループ面にドット柄のプリントを乗せ、ＪＩＳ−Ｌ−１０９６−Ｇ法に準じた洗濯処理を１００回実施した際のプリント柄の状態を以下の評価基準で目視判定した。実用上問題がないのは下記の基準で３以上である：
５  ：  プリントのひび割れや剥がれが全くない。
４  ：  プリントのひび割れや剥がれが全体の０超２０％以下発生している。
３  ：  プリントのひび割れや剥がれが全体の２０超４０％以下発生している。
２  ：  プリントのひび割れや剥がれが全体の４０超６０％以下発生している。
１  ：  プリントのひび割れや剥がれが全体の６０％超発生している。
【００４０】
（５）圧着テープの耐剥離性
作製した編地から幅５０ｍｍ×長さ１５０ｍｍの試料を２枚採取し、採取した試料１枚のシンカーループ面ともう一枚の試料のニードルループ面の試料の端から１０ｍｍの位置に幅１０ｍｍの圧着テープを張り合わせる。その試料をＪＩＳ−Ｌ−１０９６−Ｇ法に準じた洗濯処理を１００回実施し、試料の全幅をつかむように引張試験機にセットし、１４．７Ｎの荷重を加え、１分間保持後の剥離量を測定した。実用上問題がないのは下記の基準で３以上である：
５  ：  剥離量が０ｍｍである。
４  ：  剥離量が０超２ｍｍ以下である。
３  ：  剥離量が２超４ｍｍ以下である。
２  ：  剥離量が４超６ｍｍ以下である。
１  ：  剥離量が６ｍｍ超である。
【００４１】
［実施例１］
３６ゲージシングル丸編機を用いて、弾性繊維にはポリテトラメチレングリコールを用いたプレポリマーから製造されるポリウレタン弾性繊維２２ｄｔｅｘ（Ａ）、非弾性繊維にはナイロンフィラメント２２ｄｔｅｘ２０ｆとキュプラフィラメント５６ｄｔｅｘ４５ｆを複合仮撚混繊した８０ｄｔｅｘ６５ｆの混繊糸（Ｂ）とナイロンフィラメント仮撚加工糸７８ｄｔｅｘ６８ｆ（Ｃ）を、前記弾性繊維（Ａ）と前記非弾性繊維（Ｂ）の引き揃えで構成される編みループと前記弾性繊維（Ａ）と前記非弾性繊維（Ｃ）の引き揃えで構成される編みループが、編地のウェール方向に１：１の割合で交互に配置され、混繊糸（Ｂ）に対して、仮撚加工糸（Ｃ）の糸長が１０ｍｍ長い、ベア天竺編地の生機を得た。その生機を染色仕上げ加工する際のプレセット条件や染色条件、仕上げ条件は通常のポリウレタン弾性繊維混の編地を加工する条件と同様の加工を行い、目付１３０ｇ／ｍ2、厚み０．４３ｍｍ、コース８１個／ｉｎｃｈ、ウェール５６個／ｉｎｃｈの編地を得た。結果を以下の表１に示す。得られた編地はプリントの載りが良く、圧着テープの耐剥離性も良好な編地であった。
【００４２】
［実施例２］
実施例１の非弾性繊維の糸長を変更した以外は、実施例１と同じ丸編機、弾性繊維、非弾性繊維を使用し、弾性繊維と非弾性繊維の配置も同じとしたベア天竺編地の生機を得た。その生機を実施例１と同じ染色工程で、目付１２８ｇ／ｍ2、厚み０．４１ｍｍ、コース９０個／ｉｎｃｈ、ウェール５４個／ｉｎｃｈになるように調整し、編地を得た。結果を以下の表１に示す。得られた編地はプリントの載りが良く、圧着テープの耐剥離性も良好な編地であった。
【００４３】
［実施例３］
実施例１の非弾性繊維の混繊糸（Ｂ）に対して、仮撚加工糸（Ｃ）の糸長を同一にした生機を使用した以外は、実施例１と同じ丸編機、弾性繊維、非弾性繊維を使用し、弾性繊維と非弾性繊維の配置も同じとしたベア天竺編地の生機を得た。その生機を実施例１と同じ染色工程で、目付１３２ｇ／ｍ2、厚み０．４６ｍｍ、コース７５個／ｉｎｃｈ、ウェール５５個／ｉｎｃｈになるように調整し、編地を得た。結果を以下の表１に示す。得られた編地はプリントの載りが良く、圧着テープの耐剥離性も良好な編地であった。
【００４４】
［実施例４］
実施例１の非弾性繊維の糸長を変更した以外は、実施例１と同じ丸編機、弾性繊維、非弾性繊維を使用し、弾性繊維と非弾性繊維の配置も同じとしたベア天竺編地の生機を得た。その生機を実施例１と同じ染色工程で、目付１６５ｇ／ｍ2、厚み０．５３ｍｍ、コース９６個／ｉｎｃｈ、ウェール５６個／ｉｎｃｈになるように調整し、編地を得た。結果を以下の表１に示す。得られた編地はプリントの載りが良く、圧着テープの耐剥離性も良好な編地であった。
【００４５】
［実施例５］
実施例１の非弾性繊維にナイロンフィラメント２２ｄｔｅｘ２０ｆとキュプラフィラメント４４ｄｔｅｘ４５ｆを複合仮撚混繊した６７ｄｔｅｘ６５ｆの混繊糸（Ｂ）とナイロンフィラメント仮撚加工糸５６ｄｔｅｘ４８ｆ（Ｃ）を使用し、各々の糸長を変更した以外は、実施例１と同じ丸編機、弾性繊維を使用し、弾性繊維と非弾性繊維の配置も同じとしたベア天竺編地の生機を得た。その生機を実施例１と同じ染色工程で、目付１０５ｇ／ｍ2、厚み０．４８ｍｍ、コース８５個／ｉｎｃｈ、ウェール５０個／ｉｎｃｈになるように調整し、編地を得た。結果を以下の表１に示す。得られた編地はプリントの載りが良く、圧着テープの耐剥離性も良好な編地であった。
【００４６】
［実施例６］
実施例５で使用した非弾性繊維の混繊糸（Ｂ）と弾性繊維（Ａ）だけを使用し、前記弾性繊維（Ａ）と混繊糸（Ｂ）を引き揃えて編まれた天竺編地の生機を得た。その生機を実施例１と同じ染色工程で、目付１２０ｇ／ｍ2、厚み０．４２ｍｍ、コース９２個／ｉｎｃｈ、ウェール５７個／ｉｎｃｈになるように調整し、編地を得た。結果を以下の表１に示す。得られた編地はプリントの載りが良く、圧着テープの耐剥離性も良好な編地であった。
【００４７】
［比較例１］
実施例１で使用した丸編機、非弾性繊維の糸長を変更した以外は、実施例１と同じ弾性繊維、非弾性繊維を使用し、弾性繊維と非弾性繊維の配置も同じとしたベア天竺編地の生機を得た。その生機を実施例１と同じ染色工程で、目付１３４ｇ／ｍ2、厚み０．４９ｍｍ、コース９１個／ｉｎｃｈ、ウェール４５個／ｉｎｃｈになるように調整し、編地を得た。結果を以下の表１に示す。得られた編地はシンカーループ面の平滑性が不十分で、プリントの載り及び圧着テープの耐剥離性が実用範囲上問題となる編地であった。
【００４８】
［比較例２］
３２ゲージシングル丸編機を用いて、弾性繊維にはポリテトラメチレングリコールを用いたプレポリマーから製造されるポリウレタン弾性繊維２２ｄｔｅｘ（Ａ）、非弾性繊維にはキュプラフィラメント糸（Ｂ）とポリエステルフィラメント仮撚加工糸５６ｄｔｅｘ７２ｆ（Ｃ）を、編地のニードルループ面に前記非弾性繊維（Ｃ）、編地のシンカーループ面に前記非弾性繊維（Ｂ）と前記非弾性繊維（Ｃ）が編地のウェール方向に１：１の割合で交互に配置され、編地の中間層に弾性繊維（Ａ）を配置するような３層構造のベア天竺編地の生機を得た。その生機を実施例１と同じ染色工程で、目付１３５ｇ／ｍ2、厚み０．４６ｍｍ、コース７７個／ｉｎｃｈ、ウェール５０個／ｉｎｃｈになるように調整し、編地を得た。結果を以下の表１に示す。得られた編地はシンカーループ面の平滑性が不十分で、プリントの載り及び圧着テープの耐剥離性が実用範囲上問題となる編地であった。
【００４９】
［比較例３］
実施例１で使用した丸編機、非弾性繊維の糸長を変更した以外は、実施例１と同じ弾性繊維、非弾性繊維を使用し、弾性繊維と非弾性繊維の配置も同じとしたベア天竺編地の生機を得た。その生機を実施例１と同じ染色工程で、目付１１８ｇ／ｍ2、厚み０．４３ｍｍ、コース８７個／ｉｎｃｈ、ウェール４０個／ｉｎｃｈになるように調整し、編地を得た。結果を以下の表１に示す。得られた編地はシンカーループ面の平滑性が不十分で、プリントの載り及び圧着テープの耐剥離性が実用範囲上問題となる編地であった。
【００５０】
【表１】
2020230859.tif 000006
【００５１】
【表２】
2020230859.tif 000007
【産業上の利用可能性】
【００５２】
本発明のシングル編地は、シンカーループ面の平滑性が向上されており、シンカーループ面とニードルループ面との間の動摩擦係数の差が小さいため、編地の表裏を問わずプリントを載せやすくすることで、編地の利便性が向上するとともに、圧着テープの耐剥離性も向上されている。それゆえ、本発明のシングル編地は、意匠性を高めたスポーツウェアやカジュアルウェア、肌着などの衣料に好適に使用可能である。
【手続補正２】
【補正対象書類名】特許請求の範囲
【補正対象項目名】全文
【補正方法】変更
【補正の内容】
【特許請求の範囲】
【請求項１】
非弾性繊維と弾性繊維からなる天竺組織のシングル編地であり、該編地のシンカーループ面の編始め方向から編終わり方向に摩擦した際の動摩擦係数が０．５００以下であり、該編地のニードルループ面及びシンカーループ面の編始め方向から編終わり方向に摩擦した際の動摩擦係数と編終わり方向から編始め方向に摩擦した際の動摩擦係数の差が共に０．１３以下であり、かつ、編始め方向から編終わり方向に摩擦した際のニードルループ面の動摩擦係数とシンカーループ面の動摩擦係数の比が０．７０〜１．００であることを特徴とする編地。
【請求項２】
シンカーループ面の編始め方向から編終わり方向に摩擦した際の摩擦係数の標準偏差が０．５００以下であり、シンカーループ面の編始め方向から編終わり方向に摩擦した際の摩擦係数の標準偏差と編終わり方向から編始め方向に摩擦した際の摩擦係数の標準偏差の差が０．２００以下である、請求項１に記載の編地。
【請求項３】
ニードルループ面の編始め方向から編終わり方向に摩擦した際の摩擦係数の標準偏差と編終わり方向から編始め方向に摩擦した際の摩擦係数の標準偏差の差が０．０２５以下である、請求項１又は２に記載の編地。
【請求項４】
前記編地のニードルループ面の水拡散面積とシンカーループ面の水拡散面積の比が１．００〜１．１０である、請求項１〜３のいずれか１項に記載の編地。
【請求項５】
前記編地のニードルループ面の接触冷感値とシンカーループ面の接触冷感値の比が１．００〜１．３０である、請求項１〜４のいずれか１項に記載の編地。
【請求項６】
コース数が７０〜１５０個／ｉｎｃｈ及びウェール数が５０〜８０個／ｉｎｃｈであり、かつ、密度指数が４０００〜１２０００である、請求項１〜５のいずれか１項に記載の編地。
【請求項７】
編地内に含まれる非弾性繊維のうち、最も長い非弾性繊維の糸長が１６０〜２４０ｍｍ／１００ｗである、請求項１〜６のいずれか１項に記載の編地。
【請求項８】
請求項１〜７のいずれか１項に記載の編地を含む、衣服。
【請求項９】
前記編地のニードルループ面が肌側に配されている、請求項８に記載の衣服。
【請求項１０】
前記非弾性繊維として、セルロース系フィラメント糸を含む糸と、合成繊維からなる糸とを含み、該２種類の糸を、ウェール方向に交互に配置し、生機において該合成繊維からなる糸の糸長を該セルロース系フィラメント糸を含む糸の糸長よりも５ｍｍ〜２０ｍｍ長くする、請求項１〜７のいずれか１項に記載の編地の製造方法。
【国際調査報告】
2020230859.tif 000008
2020230859.tif 000009
2020230859.tif 000010
2020230859.tif 000011